(57)【要約】  【課題】従来の透明導電フィルムの透過色調を補正し、表面外観の均一で描画耐久性の高いタッチパネル用透明導電フィルムを提供する。  【解決手段】高分子フィルムの基材、導電層、誘電体層の順に積層した透明導電フィルムで、色度ａ＊が−１．０以上１．０以下、ｂ＊が−１．０以上１．０以下、全光線透過率が８０％以上であるタッチパネル用透明導電性フィルム。  【選択図】なし【特許請求の範囲】
【請求項１】
フィルムに、導電層を積層し、さらに、誘電体層を積層したタッチパネル用透明導電性フィルムであって、色度ａ＊が−１．０以上１．０以下、ｂ＊が−１．０以上１．０以下であり、全光線透過率が８０％以上であるタッチパネル用透明導電性フィルム。
【請求項２】
誘電体層がシアノエチル化高分子またはアセチル化高分子であり、厚さが４０ｎｍ以上５００ｎｍ以下である請求項１に記載のタッチパネル用透明導電性フィルム。
【請求項３】
誘電体層にパーフルオロアルキル基を有するオリゴマーを０．０１％以上１０％以下含む、請求項１または請求項２に記載のタッチパネル用透明導電性フィルム。
【請求項４】
導電層が、金属系透明導電体及び／または導電性高分子からなり、導電層の表面抵抗値が１００Ω／□以上１０００Ω／□以下である請求項１〜３のいずれかに記載のタッチパネル用透明導電性フィルム。
【請求項５】
請求項１〜５のいずれかに記載のタッチパネル用透明導電性フィルムを用いたタッチパネル。
【発明の詳細な説明】
【技術分野】
【０００１】
本発明は、タッチパネルの電極用に使われる透明導電フィルムに関するものである。
【背景技術】
【０００２】
従来の金属系透明導電フィルムでは主に酸化インジウム・スズ合金（以下ＩＴＯとする）が用いられており、これは透過光が特有の黄色味を呈する性質がある。これにより、特にカラー表示では画像の色が変化するなどの現象が生じるために表示品位が下がり、補正の手間がかかるなどの問題があった。
【０００３】
色調補正の方法としては、基材に顔料や染料を塗ったり、練りこむ方法（特許文献１参照）が容易に考えられるが、透過率が全体に下がる欠点があった。また、基板であるプラスチックフィルム上に屈折率の高いＩＴＯ層を設けた積層体の反射率や色度・色差を制御する方法としては、さらにその上に屈折率の低い薄膜層を構成する方法（特許文献２参照）があるが、一般に屈折率が低い物質は絶縁体であるために、表面接触時にＩＴＯ膜と対面電極間で通電する必要があるタッチパネル用途には向かなかった。
【０００４】
これに対し、発明者は鋭意努力の結果、高誘電率の誘電体をＩＴＯ上に薄く形成する方法により、ＩＴＯの耐久性を上げつつ表面接触時の通電を維持できることを見出した。しかし、誘電体の薄膜形成の安定性が悪く、表面にモヤモヤとしたムラができて外観が悪くなった。
【特許文献１】特開２００３−１１４７６４号公報
【特許文献２】特開平９−６１６０２号公報
【発明の開示】
【発明が解決しようとする課題】
【０００５】
従来の透明導電フィルムの透過色調を補正し、表面外観が均一で描画耐久性の高いタッチパネル用透明導電フィルムを提供する。
【課題を解決するための手段】
【０００６】
本発明はこれらの課題を解決するために以下の手段を用いる。
【０００７】
フィルムに、導電層を積層し、さらに、誘電体層を積層したタッチパネル用透明導電性フィルムであって、色度ａ＊が−１．０以上１．０以下、ｂ＊が−１．０以上１．０以下であり、全光線透過率が８０％以上であるタッチパネル用透明導電性フィルム。
【発明の効果】
【０００８】
本発明により、描画耐久性に優れ、さらにこれまでになく良好な色調と均一な表面外観を持った、タッチパネル用透明導電性フィルムを得ることが出来る。
【０００９】
本発明によるタッチパネル用透明導電性フィルムを用いることで、視認性や階調表現に優れたタッチパネルモジュールや、これを組み込んだ各種表示装置や情報端末を生産することが出来る。
【発明を実施するための最良の形態】
【００１０】
本発明品は、基材としてフィルムを用い、この上に導電層・誘電体層の順に積層して作られたタッチパネル用透明導電性フィルムである。
【００１１】
基材となるフィルムは、好ましくは、プラスチックフィルムであり、基材となるフィルムの材質としては、ポリカーボネート樹脂、アクリル樹脂、アセテート樹脂、環状オレフィン樹脂、ポリエステル樹脂などの透明度の高い樹脂が好ましく、中でも透明度が高く、耐熱性が高く、可撓性のあるポリエチレンテレフタレートからなるフィルムがより好ましい。
【００１２】
導電層との密着性を上げるために、基材に対して各種の物理的・化学的表面処理を行うことが好ましい。また、接着樹脂のコーティングを行うことも好ましい手段である。
【００１３】
前述のフィルムは加工時の熱による収縮が工程中で起こることがあるので、前もって熱処理を施して、収縮の原因である歪みを取っておくことが好ましい。
【００１４】
導電層は、金、銀、銅などの極薄金属薄膜や、酸化インジウム、酸化スズ、酸化亜鉛などの導電性金属酸化物や、それらから選ばれた一種または二種以上の化合物であることが好ましい。特に、酸化インジウム、酸化スズ、及び酸化亜鉛から選ばれた一種または二種以上の化合物は、表面抵抗値が低く、透明性が高く、湿度などによる化学的変化が少ないため、より好ましい。
【００１５】
また、導電層は無機材料に限らず、透明で導電性を持った高分子でも良い。このような透明導電性高分子としては、ポリピロール、ポリチオフェン、ポリフラン、ポリセレノフェン、ポリアニリン、ポリパラフェニレン、ポリフルオレン、これらの誘導体、及びこれらを構成する単量体の共重合物から選ばれた導電性高分子のいずれか一種または二種以上の混合物などである。特にポリジオキシチオフェンを含有する導電性高分子、中でもポリエチレンジオキシチオフェン（ＰＥＤＯＴ）とポリスチレンスルホン酸（ＰＳＳ）の混合物からなる導電性高分子は、水やその他の溶媒に溶解あるいは拡散できるので容易にフィルムにコーティングでき、さらに透明性と導電性がともに高い膜を作成できることからもっとも好ましい。
【００１６】
導電層は単層に限らず、上記に掲げたような複数の物質による複数の層で構成されていても良い。
【００１７】
タッチパネル用透明導電性基材の場合、表面抵抗値は１００Ω／□以上１０００Ω／□以下であることが好ましい。１００Ω／□未満ではタッチパネルとしての電力使用量が多くなり、特に小型携帯機器に使用する場合は好ましくない。また、１０００Ω／□を越えると電波外乱の影響を受けやすくなる。
【００１８】
導電層の上に誘電体層を積層する事で、導電層にクラックが入りにくくなる。誘電体層は、有機高分子からなることが好ましい。
【００１９】
本発明のタッチパネル用透明導電性フィルムでは、好ましくは、誘電体層の厚さは４０ｎｍ以上５００ｎｍ以下である。
【００２０】
本発明のタッチパネル用透明導電性フィルムでは、より好ましくは、温度２０℃、周波数１ｋＨｚにおける比誘電率が１５以上ある有機高分子を、厚さを４０ｎｍ以上５００ｎｍ以下に適切に制御しながら塗装することによって、表面抵抗値を上げずに描画による抵抗値変化を抑えることが出来る。
【００２１】
誘電体層の厚さは、４０ｎｍ未満、または、５００ｎｍより大きい場合、誘電体層の厚さが２０００ｎｍ以下であれば、表面抵抗値が著しく高くなることはないが、誘電体層の厚さが、５００ｎｍ以下であれば、軽荷重時の通電安定性が高くなるため、ペン入力時の安定性が上がり適当である。
【００２２】
さらにもう一つの作用として、誘電体層の厚さを、４０ｎｍ以上５００ｎｍ以下に制御すると、無彩色で透過率の高い積層体が形成できる。従って、誘電体層の厚さを４０ｎｍ以上５００ｎｍ以下にすることにより、適切に色調補正をしつつ、表面接触時の通電を維持するという、従来の屈折率が低い薄膜層（誘電体層）には難しかった課題を、より好ましく解決できる。
【００２３】
本発明のタッチパネル用透明導電性フィルムでは、誘電体層の具体的な材質としては、シアノエチル化有機高分子が好ましい。なかでもシアノエチルセルロース、シアノエチルヒドロキシエチルセルロースなどのセルロース系高分子のシアノエチル化高分子、シアノエチルスターチ、シアノエチルヒドロキシプロピルスターチ、シアノエチルプルランなどのデンプン系高分子のシアノエチル化高分子、シアノエチルポリビニルアルコール、シアノエチルシュクロースなどから選ばれた一種、または２種以上の有機高分子がより好ましい。
【００２４】
なかでもシアノエチルプルランは、可撓性があり、描画耐久性が高く、高温高湿下での抵抗値の安定性も高い複合透明導電性基材が得られるので、特に好ましい。
【００２５】
また、本発明のタッチパネル用透明導電性フィルムでは、誘電体層として、アセチル化高分子が好ましく、アセチル化プルランもより好ましく用いることができる。アセチル化プルランは単独でも用いても良く、シアノエチル化した有機高分子と混合して用いてもその特性が変わることがない点で好ましい。
【００２６】
本発明のタッチパネル用透明導電性フィルムでは、シアノエチルプルランを塗布するとき、誘電体層にパーフルオロアルキル基を有するオリゴマーを０．０１％以上１０％以下含有することが好ましい。誘電体層にパーフルオロアルキル基を有するオリゴマーを０．０１％以上１０％以下含有させると、薄膜形成が安定で平面性がよく、ムラができない。パーフルオロアルキル基を有するオリゴマーは、誘電体層に０．１％以上５％以下含有することがより好ましい。
【００２７】
本発明のタッチパネル用透明導電性フィルムでは、パーフルオロアルキル基を有するオリゴマーは、好ましくは、ＣＦ３ＣＦ２ＣＦ２ＣＦ２ＣＦ２ＣＦ２−基を有し、ＧＰＣポリスチレン換算のＭｗ分子量が、６０００〜７０００のオリゴマーである。また、パーフルオロアルキル基を有するオリゴマーは、ノニオン系のオリゴマーが好ましい。
【００２８】
本発明のタッチパネル用透明導電性フィルムでは、導電層や誘電体層の形成には、好ましくは、電子ビーム蒸着、スパッタリング、イオンプレーティング等のＰＶＤと称される真空蒸着法やＣＶＤを含むドライプロセスによる方法や、水や各種溶媒に溶解・分散させたものを種々の方法で基材上に塗工して乾燥・硬化させるウェットプロセスによる方法が用いられる。一般にドライプロセスよりもウェットプロセスの方が安価かつ高速に加工できるため好ましく用いられるが、これらの方法については特に限定されるものではなく、用途や要求物性に応じて適切な方法を選択し、組み合わせて用いることができる。
【実施例】
【００２９】
以下に本発明の実施様態を実施例をもって説明するが、本発明はこれによって限定されるものではない。
【００３０】
〔評価方法〕
１．ａ＊値、ｂ＊値
島津製作所製分光光度計ＵＶ−３１００を用いて、Ｄ６５光源にて透過法で測定した。ａ＊値は正の値で絶対値が大きいほど赤色が強く、負の値で絶対値が大きいほど緑色が強くなる。また、ｂ＊値は正の値で絶対値が大きいほど黄色が強く、負の値で絶対値が大きいほど青色が強くなる。いずれも絶対値が大きいとタッチパネル下側の表示画面の色調が偏ってしまい好ましくない。絶対値が０に近いほど無彩色であることを表し、より好ましい性質を持つと評価できる。
【００３１】
２．全光線透過率
村上色彩製ヘーズ・透過率・反射率計ＨＲ−１００を用いてＤ６５光源にて測定した。全光線透過率が低いとタッチパネル下側の表示画面が暗くなり、電力を余分に使用する必要があるなど好ましくない。
【００３２】
３．表面抵抗値
ダイヤインスツルメンツ製低抵抗率計ロレスタＬＰを用いて、四探針法にて測定した。
【００３３】
４．抵抗値変化率
前述３.の方法で表面抵抗値（Ｒ０）を測定したサンプルを、温度６０℃、湿度９０％に設定した恒温恒湿層に２４０時間入れた後に取り出し、同じ方法で表面抵抗値（Ｒ）を測定した。両者の比（Ｒ／Ｒ０）により高温高湿下での抵抗値の安定性を評価した。１に近いほど安定性に優れている。
【００３４】
５．描画による抵抗値変化の評価
タッチパネル研究所製スペーサー付き導電ガラスの導電面端部に粘着テープ付きの銅箔テープを貼り、下部固定電極とする。本発明品の導電面端部にも粘着テープ付きの銅箔を貼り、下部固定電極と直交するように張り合わせて評価用タッチパネルを作成した。このタッチパネルをタッチパネル研究所製タッチパネル検査装置に設置し、本発明品の表面硬化層を、ペン先０．８Ｒのポリアセタール製ペンに３００ｇの荷重をかけ、長さ２０ｍｍの直線を２１０ｍｍ／秒の速度で往復描画した。１０００回毎に抵抗値を測定して直線性（リニアリティ）を計算し、直線性の差が１．５％を越えたときの描画回数を最大描画回数とする。回数が多いほど耐久性に優れている。
【００３５】
６．外観
三波長型蛍光灯の下で、サンプルのさざ波状ムラやシボ状ムラなどの有無を目視観察して確認した。平滑で上記のムラ状欠点が無く、無彩色であると良好であり、ムラ状欠点や彩色傾向があると好ましくない。
【００３６】
〔実施例１〕
厚み１２５μｍのポリエチレンテレフタレートフィルム（東レ（株）製  商品名“ルミラー（登録商標）”Ｕ３４）を基材とし、片面に巻き取り式マグネトロンスパッタ装置を用いて、表面抵抗値が４２０Ω／□になるようにＩＴＯを薄膜形成し、透明導電層を形成した。さらに透明導電層の上にグラビアコータを用いてシクロヘキサノンを主溶媒とする溶媒にシアノエチルプルランを溶かし、パーフルオロアルキル基を付加したオリゴマーとして大日本インキ製  商品名“メガファック”Ｆ−４７０を固形分比１．５％添加した塗料を作成してこれを塗布した。
【００３７】
以上の加工を施した面の反対面に表面硬化樹脂（日本化薬製  商品名“ＫＡＹＡＮＯＶＡ”ＦＯＰ−１７４０）をグラビアコータにより塗布し、オーブンで乾燥後、高圧水銀灯で照射して表面硬化フィルムを作成した。このフィルムはシアノエチルプルランの乾燥後の厚さが５０ｎｍで、透過光のａ＊値は−０．５、ｂ＊値が０．７で無彩色になった。評価した結果を表１に示す。
【００３８】
実施例１の複合導電性基材を用いたタッチパネルは、最大描画回数が描画耐久性の目安である１０万回以上を満たしており、描画耐久性に優れていた。
【００３９】
〔実施例２〕
厚み１８８μｍのポリエチレンテレフタレートフィルム（東レ（株）製  商品名“ルミラー（登録商標）”Ｕ３４）を基材とし、片面に巻き取り式マグネトロンスパッタ装置を用いて、表面抵抗値が４６０Ω／□になるようにＩＴＯを薄膜形成し、透明導電層を形成した。さらに透明導電層の上にグラビアコータを用いてジメチルフォルムアミド（ＤＭＦ）を主溶媒とする溶媒にシアノエチルプルランを溶かし、パーフルオロアルキル基を付加したオリゴマーとして大日本インキ製  商品名“メガファック”Ｆ−４７０を固形分比１．５％添加した塗料を作成してこれを塗布した。
【００４０】
以上の加工を施した面の反対面に表面硬化樹脂（日本化薬製  商品名“ＫＡＹＡＮＯＶＡ”ＦＯＰ−１７４０）をグラビアコータにより塗布し、オーブンで乾燥後、高圧水銀灯で照射して表面硬化フィルムを作成した。このフィルムはシアノエチルプルランの乾燥後の厚さが１００ｎｍで、透過光のａ＊値は−０．３、ｂ＊値は０．６で無彩色になった。評価した結果を表１に示す。
【００４１】
実施例２の複合導電性基材を用いたタッチパネルは、最大描画回数が描画耐久性の目安である１０万回以上を満たしており、描画耐久性に優れていた。
【００４２】
また、表面は均一で、好ましい外観になった。
【００４３】
〔実施例３〕
厚み１２５μｍのポリエチレンテレフタレートフィルム（東レ（株）製  商品名“ルミラー（登録商標）”Ｕ４２６）を基材とし、片面に巻き取り式マグネトロンスパッタ装置を用いて、表面抵抗値が４００Ω／□になるようにＩＴＯを薄膜形成し、透明導電層を形成した。さらに透明導電層の上にグラビアコータを用いてシクロヘキサノンを主溶媒とする溶媒にシアノエチルプルランを溶かし、パーフルオロアルキル基を付加したオリゴマーとして大日本インキ製  商品名“メガファック”Ｆ−４７０を固形分比１．５％添加した塗料を作成してこれを塗布した。
【００４４】
以上の加工を施した面の反対面に表面硬化樹脂（日本化薬製  商品名“ＫＡＹＡＮＯＶＡ”ＦＯＰ−１７４０）をグラビアコータにより塗布し、オーブンで乾燥後、高圧水銀灯で照射して表面硬化フィルムを作成した。このフィルムはシアノエチルプルランの乾燥後の厚さが６０ｎｍで、透過光のａ＊値は０．３、ｂ＊値は０．７で無彩色になった。評価した結果を表１に示す。
【００４５】
実施例３の複合導電性基材を用いたタッチパネルは、最大描画回数が描画耐久性の目安である１０万回以上を満たしており、描画耐久性に優れていた。
【００４６】
また、表面は均一で、好ましい外観になった。
【００４７】
〔比較例１〕
実施例と同様に厚み１２５μｍのポリエチレンテレフタレートフィルム（東レ（株）製  商品名“ルミラー（登録商標）”Ｕ３４）を基材とし、片面に巻き取り式マグネトロンスパッタ装置を用いて、表面抵抗値が４５０Ω／□になるようにＩＴＯを薄膜形成し、透明導電層を形成した。誘電体層は形成しなかった。
【００４８】
以上の加工を施した面の反対面に表面硬化樹脂（日本化薬製  商品名“ＫＡＹＡＮＯＶＡ”ＦＯＰ−１７４０）をグラビアコータにより塗布し、オーブンで乾燥後、高圧水銀灯で照射して表面硬化フィルムを作成した。このフィルムは透過光のｂ＊値が５．６でかなり黄色くなった。また描画耐久性は８０００回までしか達しなかった。評価した結果を表１に示す。
【００４９】
また、表面は均一で、好ましい外観になった。
【００５０】
〔比較例２〕
実施例と同様に厚み１２５μｍのポリエチレンテレフタレートフィルム（東レ（株）製  商品名“ルミラー（登録商標）”Ｕ３４）を基材とし、片面に巻き取り式マグネトロンスパッタ装置を用いて、表面抵抗値が４２０Ω／□になるようにＩＴＯを薄膜形成し、透明導電層を形成した。さらに透明導電層の上にグラビアコータを用いてシクロヘキサノンを主溶媒とする溶媒にシアノエチルプルランを溶かした塗料を作成してこれを塗布した。塗料にオリゴマーは添加しなかった。
【００５１】
以上の加工を施した面の反対面に表面硬化樹脂（日本化薬製  商品名“ＫＡＹＡＮＯＶＡ”ＦＯＰ−１７４０）をグラビアコータにより塗布し、オーブンで乾燥後、高圧水銀灯で照射して表面硬化フィルムを作成した。
【００５２】
このフィルムもシアノエチルプルランの乾燥後の厚さが５０ｎｍでｂ＊値が０．７となり、黄色味は少なく、最大描画回数は描画耐久性の目安である１０万回以上を満たしており、描画耐久性に優れていたが、表面にモヤモヤとしたムラができて外観は悪くなった。評価した結果を表１に示す。
【００５３】
【表１】
2007276322.tif 000002